(57)【特許請求の範囲】
【請求項１】
皮膚の付近において皮膚および組織を保護するための保護層の製造方法であって、
混合物を形成するステップと、混合物を少なくとも部分的に重合してポリマーゲルを得るステップと、ポリマーゲルを用いて保護層を形成するステップとを含み、
混合物が、
２０，０００ｍＰａ・ｓを超える粘度を有する１５％のジメチルビニル末端ポリジメチルシロキサンと、
２００〜２０，０００ｍＰａ・ｓの間の粘度を有する２５％のジメチルビニル末端ポリジメチルシロキサンと、
４５％のトリメチル末端ポリジメチルシロキサンと、
１２％のトリメチルシロキシ処理された焼成シリカと、
３％のジメチル水素末端コポリジメチルシロキサン−ポリメチル−水素−シロキサンと、
を含み、
ポリマーゲルが、３５℃において、応力頻度が０〜１００ｒｄ／ｓの間で変動するとき、１１，０００〜２０，０００Ｐａで変動する剛性または弾性成分、７００〜８，０００Ｐａで変動する粘度または緩衝成分、および０．０６〜０．３８で変動する緩衝係数またはタンデルタを有することを特徴とする、製造方法。
【請求項２】
保護層が、１００〜１１５ｇ／ｃｍ２の間の付着性を有する、請求項１に記載の製造方法。
【請求項３】
保護層が、１〜４ｍｍの間の厚さを有する、請求項１または２に記載の製造方法。
【請求項４】
保護層の面が、直径が２〜２０μｍの間である凹凸を有する、請求項１から３の何れか一項に記載の製造方法。
【請求項５】
４５％のトリメチル末端ポリジメチルシロキサンが、１００ｍＰａ・ｓ未満の粘度を有する、請求項１から４の何れか一項に記載の製造方法。
【請求項６】
４５％のトリメチル末端ポリジメチルシロキサンが、１００ｍＰａ・ｓ未満の粘度を有する５／９部分のトリメチル末端ポリジメチルシロキサン、および２０，０００ｍＰａ・ｓを超える粘度を有する４／９部分のトリメチル末端ポリジメチルシロキサンを有する、請求項１から４の何れか一項に記載の製造方法。
【請求項７】
重合が、白金−ビニルシロキサン錯体の存在下に実施される、請求項５または６に記載の製造方法。
【請求項８】
皮膚の付近において皮膚および組織を保護するための保護層であって、
２０，０００ｍＰａ・ｓを超える粘度を有する１５％のジメチルビニル末端ポリジメチルシロキサンと、
２００〜２０，０００ｍＰａ・ｓの間の粘度を有する２５％のジメチルビニル末端ポリジメチルシロキサンと、
４５％のトリメチル末端ポリジメチルシロキサンと、
１２％のトリメチルシロキシ処理された焼成シリカと、
３％のジメチル水素末端コポリジメチルシロキサン−ポリメチル−水素−シロキサンと
を含む混合物を少なくとも部分的に重合することによって得られたポリマーゲルを使用する保護層であって、
前記ポリマーゲルが、３５℃において、応力頻度が０〜１００ｒｄ／ｓの間で変動するとき、１１，０００〜２０，０００Ｐａで変動する剛性または弾性成分、７００〜８，０００Ｐａで変動する粘度または緩衝成分、および０．０６〜０．３８で変動する緩衝係数またはタンデルタを有することを特徴とする、保護層。
【請求項９】
１００〜１１５ｇ／ｃｍ２の間の付着性を有する、請求項８に記載の保護層。
【請求項１０】
２〜３ｍｍの間の厚さを有する、請求項８または９に記載の保護層。
【請求項１１】
直径が２〜２０μｍの間である凹凸を有する面を含む、請求項８から１０の何れか一項に記載の保護層。
【請求項１２】
４５％のトリメチル末端ポリジメチルシロキサンが、１００ｍＰａ・ｓ未満の粘度を有する、請求項８から１１の何れか一項に記載の保護層。
【請求項１３】
４５％のトリメチル末端ポリジメチルシロキサンが、１００ｍＰａ・ｓ未満の粘度を有する５／９部分のトリメチル末端ポリジメチルシロキサン、および２０，０００ｍＰａ・ｓを超える粘度を有する４／９部分のトリメチル末端ポリジメチルシロキサンを含む、請求項８から１１の何れか一項に記載の保護層。
【請求項１４】
重合が、白金−ビニルシロキサン錯体の存在下に実施される、請求項１２または１３に記載の保護層。
【請求項１５】
局所圧を適用することによって誘発される、皮膚毛細血管の血管拡張反射を回復または増強するための製品であって、請求項８から１４の何れか一項に記載の保護層を含むことを特徴とする製品。
【発明の詳細な説明】
【技術分野】
【０００１】
本発明は、特に、褥瘡の防止のための材料に関する。
【背景技術】
【０００２】
褥瘡の形成を防止しようと、クリーム、パッドおよび軟質材料などの種々の手段が用いられてきた。しかし、これらの手段のいずれもが、真に有効であると証明されていない。
【０００３】
周知である一方法は、皮膚を保護するためにまたは荷重の分配のためにシリコーンゲルまたはハイドロゲル系プレートなどのポリマーゲル系プレートを用いることも含む。例えば、荷重分配機能を確保するために、周知である一方法は、ＰＤＭＳ（ポリジメチルシロキサン）タイプの比較的硬いシリコーンゲルから作製されたプレートを用いることを含む。仏国特許第２７１２４８７号には、脚の上または下に基本的に現れる過度の圧力によって引き起こされる病状の防止のための脚パッドの特性と同様の特性を有するシリコーンゲルが記載されている。
【０００４】
しかし、褥瘡の形成は、過度の圧力とは異なる、組織にかかる応力から結果として起こる。図１および２は、剛性面１０において支持する骨２の周囲の皮膚および組織１の領域を断面で模式的に表す。図１において、骨２は、最小厚さの組織１の層によって剛性面１０から分離されている。剛性面にかかる圧力は、陰影３において表される応力場の形成をもたらし、その灰色レベルは、応力の強度を表している。骨２と剛性面との間に位置する最も暗い領域は、支圧応力が最も高い領域を定めている。
【０００５】
したがって、組織は、骨２に沿ってさらに圧縮され、骨から遠ざかって次第に圧縮されなくなる。
【０００６】
実際には、骨の圧力は、必ずしも、支圧面に垂直ではない。この状況で起こる現象を図２に示す。骨によってかけられる応力Ｆは、垂直成分Ｆｖおよび水平成分Ｆｈを含む。垂直成分は、過度の圧力を作り出して、骨の一方の側に皮膚の厚さを低減する領域５を形成し得る。この低減は、この領域において、組織の乏しい洗浄を引き起こす。水平成分Ｆｈは、支圧面１０における摩擦に特に起因して組織に歪みをかける傾向にある剪断応力Ｆａおよび圧縮応力Ｆｃを、骨２の両側にある組織において誘発する。血管もまた、これらの応力を受ける。したがって、皮膚およびより深い組織は、圧縮に起因して洗浄が乏しくなり、支圧面と平行に交互の応力を受け、この影響は、高齢者または栄養不足の人々における場合のように組織があまり弾性でないとき、ますます負になる。この摩擦は、皮膚の表面において、病変の形成をもたらす可能性もある。したがって、圧縮、剪断および摩擦応力は、褥瘡を形成する傾向がある。
【先行技術文献】
【特許文献】
【０００７】
【特許文献１】仏国特許第２７１２４８７号明細書
【特許文献２】国際公開第０２／１７８４０号
【発明の概要】
【発明が解決しようとする課題】
【０００８】
したがって、圧力および摩擦の皮膚に対する負の影響を除去する、または少なくとも低減することを可能にする、皮膚と支圧面との間に配置される材料を開発することが望ましい。
【０００９】
国際公開第０２／１７８４０号には、特に褥瘡の処置を意図した包帯が記載されている。該包帯は、伸張性で可撓性の織物材料から作製されており、成形されたシリコーンポリマーゲルから作製され、６〜８のショアＡ硬度を有するパッドを、体の損傷領域の適所において保持している。このパッドが褥瘡の形成を防止しないことは明らかである。
【課題を解決するための手段】
【００１０】
いくつかの実施形態は、皮膚の付近における皮膚および組織の保護物を製造するための方法であって、混合物を形成するステップと、混合物を少なくとも部分的に重合してポリマーゲルを得るステップと、ポリマーゲルを用いて保護層を形成するステップとを含み、混合物が、
２０，０００ｍＰａ・ｓを超える粘度を有する約１５％のジメチルビニル末端ポリジメチルシロキサンと、
２００〜２０，０００ｍＰａ・ｓの間の粘度を有する約２５％のジメチルビニル末端ポリジメチルシロキサンと、
約４５％のトリメチル末端ポリジメチルシロキサンと、
約１２％のトリメチルシロキシ処理された焼成シリカと、
約３％のジメチル水素末端コポリジメチルシロキサン−ポリメチル−水素−シロキサンと
を含み、
ポリマーゲルが、３５℃において、応力頻度が０〜１００ｒｄ／ｓの間で変動するとき、１１，０００〜２０，０００Ｐａで変動する剛性または弾性成分、７００〜８，０００Ｐａで変動する粘度または緩衝成分、および０．０６〜０．３８で変動する緩衝係数またはタンデルタを有する、方法に関しうる。
【００１１】
一実施形態によると、保護層は、１００〜１１５ｇ／ｃｍ２の間の付着性を有する。
【００１２】
一実施形態によると、保護層は、１〜４ｍｍの間の厚さを有する。
【００１３】
一実施形態によると、保護層の面は、直径が２〜２０μｍの間である凹凸を有する。
【００１４】
一実施形態によると、約４５％のトリメチル末端ポリジメチルシロキサンは、１００ｍＰａ・ｓ未満の粘度を有する。
【００１５】
一実施形態によると、約４５％のトリメチル末端ポリジメチルシロキサンは、１００ｍＰａ・ｓ未満の粘度を有する約５／９部分のポリジメチルシロキサン、および２０，０００ｍＰａ・ｓを超える粘度を有する約４／９部分のポリジメチルシロキサンを有する。
【００１６】
一実施形態によると、重合は、白金−ビニルシロキサン錯体の存在下に実施される。
【００１７】
いくつかの実施形態はまた、皮膚の付近において皮膚および組織を保護するための保護層であって：
２０，０００ｍＰａ・ｓを超える粘度を有する約１５％のジメチルビニル末端ポリジメチルシロキサンと、
２００〜２０，０００ｍＰａ・ｓの間の粘度を有する約２５％のジメチルビニル末端ポリジメチルシロキサンと、
約４５％のトリメチル末端ポリジメチルシロキサンと、
約１２％のトリメチルシロキシ処理された焼成シリカと、
約３％のジメチル水素末端コポリジメチルシロキサン−ポリメチル−水素−シロキサンと
を含む混合物を少なくとも部分的に重合して得られるポリマーゲルを含み、
ポリマーゲルが、３５℃において、応力頻度が０〜１００ｒｄ／ｓの間で変動するとき、１１，０００〜２０，０００Ｐａで変動する剛性または弾性成分、７００〜８，０００Ｐａで変動する粘度または緩衝成分、および０．０６〜０．３８で変動する緩衝係数またはタンデルタを有する、保護層にも関しうる。
【００１８】
一実施形態によると、保護層は、１００〜１１５ｇ／ｃｍ２の間の付着性を有する。
【００１９】
一実施形態によると、保護層は、２〜３ｍｍの間の厚さを有する。
【００２０】
一実施形態によると、保護層は、直径が２〜２０μｍの間である凹凸を有する面を含む。
【００２１】
一実施形態によると、約４５％のトリメチル末端ポリジメチルシロキサンは、１００ｍＰａ・ｓ未満の粘度を有する。
【００２２】
一実施形態によると、約４５％のトリメチル末端ポリジメチルシロキサンは、１００ｍＰａ・ｓ未満の粘度を有する約５／９部分のポリジメチルシロキサン、および２０，０００ｍＰａ・ｓを超える粘度を有する約４／９部分のポリジメチルシロキサンを含む。
【００２３】
一実施形態によると、重合は、白金−ビニルシロキサン錯体の存在下に実施される。
【００２４】
いくつかの実施形態はまた、局所圧を適用することによって誘発される皮膚毛細血管の血管拡張反射を回復または増強するための製品であって、先に定義した保護層を含む製品にも関しうる。
【００２５】
本発明の実施形態のいくつかの例を、限定されないが以下の図面と関連づけて以下に記載する。
【図面の簡単な説明】
【００２６】
【図１】先に記載しており、骨の周囲の皮膚および組織の領域を断面で模式的に表す。
【図２】先に記載しており、骨の周囲の皮膚および組織の領域を断面で模式的に表す。
【図３】一実施形態による材料から作製された保護層によって覆われている、骨の周囲の皮膚および組織の領域を、断面で模式的に表す。
【図４】一実施形態による保護層の特性の変動を示す曲線である。
【図５】一実施形態による保護層の特性の変動を示す曲線である。
【図６】一実施形態による保護層の特性の変動を示す曲線である。
【発明を実施するための形態】
【００２７】
図３は、一実施形態による保護層２０によって保護されている、骨の付近の皮膚および組織の領域を表す。保護層２０は、内容物が以下のＴａｂｌｅ  １（表１）に記載されている２種の混合物の一方または他方を少なくとも部分的に重合することによって得られるシリコーンゲルを含む：
【００２８】
【表１】
0005707340.tif 000002
【００２９】
混合物１および２の部分重合は、白金−ビニルシロキサン錯体触媒を用いて得られる。
【００３０】
図４は、３５℃における、応力頻度にしたがった層２０の剛性または弾性成分Ｇ’の変動を示す曲線Ｃ１を表す。曲線Ｃ１において、層２０の剛性は、応力頻度が０〜１００ｒｄ／ｓで変化するとき、約１１，０００〜２０，０００Ｐａ増大する。
【００３１】
図５は、３５℃における、応力頻度にしたがった層２０の粘度または緩衝成分Ｇ”の変動を示す曲線Ｃ２を表す。曲線Ｃ２において、層２０の粘度は、応力頻度が０〜１００ｒｄ／ｓで変化するとき、約７００〜８，０００Ｐａ増大する。
【００３２】
図６は、３５℃における、応力頻度にしたがった層２０の緩衝係数（消散エネルギーと回復エネルギーとの間の比）またはタンデルタの変動を示す曲線Ｃ３を表す。曲線Ｃ３において、層２０のタンデルタは、応力頻度が０〜１００ｒｄ／ｓで変化するとき、約０．０６〜０．３８増大する。
【００３３】
保護層２０の特性を以下のＴａｂｌｅ  ２（表２）にまとめる：
【００３４】
【表２】
0005707340.tif 000003
【００３５】
保護層２０は、最大の緩衝を確保するための軟質材料と、反対に、剪断応力に対する良好な耐性および支圧応力の良好な分配を確保するための硬質材料との間の良好な折衷を得る。この目的のために、層２０の厚さは、１〜４ｍｍの間でありうる。
【００３６】
皮膚と接触している保護層の表面は、直径が２〜２０μｍの間である凹凸を有して、皮膚とのより良好な付着性のために平滑でありえない。かかる表面状態は、平滑な表面に対するいずれの圧力も存在しない重合によって得られうる。
【００３７】
図３に表されているように、圧縮応力の一部が保護層２０によって緩衝されていることが分かる。実際に、図２と３とを比較すると、保護層２０は変形されており、骨の下の組織の厚さは図３におけるよりも厚い。その結果、圧縮応力６が保護層２０によって部分的に緩衝される。さらに、剪断応力７の一部もまた、層２０によって緩衝される。その結果、疲労を引き起こし結果として病変を生ずる場合がある、皮膚およびより深い組織の繰り返される動的負荷を減少させる。また、その結果、血管の保存およびこれによる組織の洗浄の維持をもたらす。層２０の著しい付着性により、著しく制限される、皮膚とその環境との間の摩擦を可能にする。
【００３８】
保護層２０は、保護すべき皮膚の領域において、該層を保持する手段に付随していてよい。この手段は、層２０の縁部に沿って固定されている繊維片または別のより付着性のシリコーンゲルでありうる。
【００３９】
表皮は、３種類の感覚：圧力感度、振動感度およびいわゆる鋭い「接触」感度に特化した多数の機械感受性受容器（機械受容器）を有しており、主な目的は、保護することである。圧力に感受性である表皮の機械受容器、神経系、および皮膚毛細血管の血管拡張を組み込んだ反射神経が存在する。皮膚病変、特に褥瘡の外観が、この反射神経の撹乱から生ずることが明らかになる。実際に、皮膚にかけられる圧力を相殺する、皮膚毛細血管の血管拡張の非存在下では、毛細血管は押しつぶされる。そして、皮膚組織は、十分に洗浄されず、褥瘡または床擦れに相当する、いわゆる「内から外への」創傷の外観を引き起こす可能性がある。
【００４０】
上記の保護層２０は、局所圧を受ける位置において皮膚上に直接適用されるとき、局所圧を適用することによって誘発される、皮膚毛細血管の血管拡張反射を回復させ、または、特に糖尿病の人々におけるこの血管拡張を改善さえもすることが明らかになる。その結果、圧力の存在下でも良好な皮膚血管循環をもたらし、褥瘡の形成を防止する。
【００４１】
保護層はまた、この血管拡張反射が疼痛によって抑制されるリスクを制限する。該層は、荷重の分配を改善し、剪断応力の吸収に寄与する。該層は、皮膚を湿らせるその高い能力のおかげで、摩擦および／または圧力の有害な影響に対する感受性を弱くする皮膚の性質を回復させる。
【００４２】
本発明の種々の代替の実施形態および種々の適用が可能であることが当業者によって理解されるだろう。特に、本発明は、上記した混合物を重合することによって得られるシリコーンゲルに限定されない。本発明はまた、Ｔａｂｌｅ  ２（表２）に言及した剛性、粘度および緩衝係数の特性を有するあらゆる組成物をカバーする。この点において、保護層が、他の手段によって皮膚上で保持されている可能性を有して、Ｔａｂｌｅ  ２（表２）に言及した付着性よりも低い付着性を有しうることに注意されたい。保護層はまた、保護層が皮膚から除去されるときに病変が形成されるリスクを過剰に防止することを回避しながら、より高い付着性を有してもよい。
【００４３】
本発明は、褥瘡の防止のみに適用されるのではない。実際に、上記の特性を有する保護層は、表皮上または表皮内に形成されうる他のいずれの病変をも防止するのに用いられうる。
【図１】
0005707340.tif 000004
【図２】
0005707340.tif 000005
【図３】
0005707340.tif 000006
【図４】
0005707340.tif 000007
【図５】
0005707340.tif 000008
【図６】
0005707340.tif 000009